(57)【要約】【課題】安価に製造可能で大面積に渡って規則配列したナノ構造材料を提供する。【解決手段】凹凸を有するパターン基板の凹部に、アルキル基、フェニル基、エポキシ基およびアミノ基からなる群より選択される１以上の基を有するゾルゲル膜を有しており、かつ、粒径１０〜２００ｎｍのポリスチレン粒子が規則配列していることを特徴とするナノ構造材料。【選択図】なし【特許請求の範囲】
【請求項１】
凹凸を有するパターン基板の凹部に、アルキル基、フェニル基、エポキシ基およびアミノ基からなる群より選択される１以上の基を有するゾルゲル膜を有しており、かつ、粒径１０〜２００ｎｍのポリスチレン粒子が規則配列していることを特徴とするナノ構造材料。
【請求項２】
凹凸を有するパターン基板の凹部に、アルキル基、フェニル基、エポキシ基およびアミノ基からなる群より選択される１以上の基を有するゾルゲル膜を有しており、かつ、粒径１０〜２００ｎｍのホールが規則配列していることを特徴とするナノ構造材料。
【請求項３】
凹凸を有するパターン基板の凹部に、アルキル基、フェニル基、エポキシ基およびアミノ基からなる群より選択される１以上の基を有するゾルゲル膜を有しており、かつ、規則配列している粒径１０〜２００ｎｍのホール内にナノ粒子が充填されていることを特徴とするナノ構造材料。
【請求項４】
前記パターン基板と前記ゾルゲル膜とが、単一の材料からなり一体化していることを特徴とする請求項１〜３のいずれか一項に記載のナノ構造材料。
【請求項５】
前記ナノ粒子が、金属、金属硫化物、金属酸化物およびポリマーからなる群より選択される材料からなることを特徴とする請求項１〜４のいずれか一項に記載のナノ構造材料。
【請求項６】
アルキル基、フェニル基、エポキシ基およびアミノ基からなる群より選択される１以上の基を有するゾルゲル膜を少なくとも凹部に有するパターン基板を用意し、前記パターン基板の凹部に粒径１０〜２００ｎｍのポリスチレン粒子を規則配列させる工程を有することを特徴とする請求項１〜５のいずれか一項に記載のナノ構造材料の製造方法。
【請求項７】
基板上に耐熱性膜形成材料を塗設、乾燥した後、パターン付モールドを押し付けて加熱成形することにより凹凸を有するパターン基板を作製する工程を有することを特徴とする請求項６に記載のナノ構造材料の製造方法。
【請求項８】
基板上にパターン付モールドを押し付けて、該基板と該モールドとの間の空隙に耐熱性膜形成材料を流し込んで加熱成形することにより凹凸を有するパターン基板を作製する工程を有することを特徴とする請求項６に記載のナノ構造材料の製造方法。
【請求項９】
前記パターン基板が、アルキル基、フェニル基、エポキシ基およびアミノ基からなる群より選択される１以上の基を有するゾルゲル膜から構成されることを特徴とする請求項７または８に記載のナノ構造材料の製造方法。
【請求項１０】
規則配列した前記ポリスチレン粒子の層の上に耐熱性膜形成材料を塗設して加熱成形した後、エッチングとポリスチレン粒子の溶解を行って耐熱性ナノホールを形成させる工程をさらに有することを特徴とする請求項６〜９のいずれか一項に記載のナノ構造材料の製造方法。
【請求項１１】
請求項６〜１０のいずれか一項に記載の製造方法により製造したナノ構造材料。
【発明の詳細な説明】
【技術分野】
【０００１】
本発明は、ナノ構造材料、特に、ポリスチレン粒子が規則配列しているナノ構造材料、ナノホールが規則配列しているナノ構造材料、およびナノ粒子を充填したナノホールが規則配列しているナノ構造材料に関する。
【背景技術】
【０００２】
物質を微細化していったとき、直径１０〜数ナノメートルオーダーの微粒子になった時点でバルク状態とは異なる性質が発現することが一般によく知られている。例えば、融点の大幅な降下や量子効果の発現などであり、これらの現象を活用した応用技術の開発も活発に行われている。具体的な応用例としては、高機能な複合材料、触媒、非線形光学材料、記憶素子などがあり、応用は多方面の技術分野に及んでいる。
【０００３】
こうした微粒子の特異な性質を効率的に活用するために、ひとつひとつの粒子を整然と配列させた２次元または３次元のアレイを作製し、それを利用したデバイスを作ることは極めて自然な発想であり、近年盛んに研究されている。
【０００４】
近年の走査プローブ顕微鏡等の発達により、微粒子のひとつひとつをマニピュレートして配列させることが可能になっているが、生産性が悪いため工業的利用は現実的でない。
【０００５】
微粒子の配列を促すために、予めパターン化した基板上に微粒子の配列する方法も考えられる。パターニングの方法としては光リソグラフィーが有効であるが、１００ｎｍ未満の寸法に対する従来のリソグラフィー・パターン化の限界はよく知られている（例えば非特許文献１）。
【０００６】
数十〜数ナノメートルのサイズの微粒子に適合するパターニングのためには、光源の短波化が必要となるが、深紫外（ＤＵＶ）光源でも５０ｎｍ程度が限界と言われている。さらに短波化した極紫外線リソグラフィー、Ｘ線リソグラフィーや、電子ビームおよび走査プローブによるリソグラフィーを含む直接書込みシステムも開発中であるが、いずれも線源および支援光学系の両方に莫大な資本投資を必要とし、直接書込みシステムに至っては逐次方式ゆえに膨大な製造時間がかかるという欠点もある。
【０００７】
特許文献１には合成ＤＮＡの格子を利用した配列法が開示されているが、この方法には、格子作製のための工程やＤＮＡ自動合成等に高価な設備投資が必要である。
【０００８】
特許文献２〜５には、陽極酸化アルミナを用いたナノ構造体が開示されているが、この方法では、大面積の規則構造は難しく、不規則なドメイン構造の集合になってしまう欠点を有する。
【０００９】
特許文献６〜８には、チオール分子による吸着を利用した規則配列膜が開示されているが、この方法でも、大面積の規則構造は難しく、不規則なドメイン構造の集合になってしまう欠点を有する。
【００１０】
特許文献９には、デンドリマーを利用した自己組織化膜が開示されているが、この方法も前記のチオール分子の場合と同様に不規則なドメイン構造を有し、大面積の規則配列膜ができない欠点を有する。
【００１１】
さらに、特許文献１０には、ブロックコポリマーなどのミクロ相分離を利用した規則的なパターン材料が開示されているが、この方法でも、大面積の規則構造は難しく、不規則なドメイン構造の集合になってしまう欠点を有する。
【００１２】
特許文献１１には、角錐状の圧子を有するナノインデンターを用いて、材料層に細孔を作る方法が開示されている。大面積の規則構造は作製しやすいが、基となる角錐状圧子にナノ構造体を形成できる間隔に加工することが非常に困難である。
【００１３】
特許文献１２には、ポリスチレン粒子を配列して規則構造を作る方法が開示されており、また、特許文献１３には、疎水性ポリマーと両親媒性ポリマーの混合溶液を基板上に塗設後、高湿度の気体を一定流速で送り、有機溶媒の蒸発に伴い凝結した水蒸気の微小水滴を蒸発させることで規則的な構造体を形成する方法が開示されている。両方法とも不規則なドメイン構造を無くすことができず、改良が望まれていた。
【特許文献１】米国特許第６，２６５，０２１号明細書
【特許文献２】特開平１０−２６１２４４号公報
【特許文献３】特開２００２−３５３４３２号公報
【特許文献４】特開２００４−１９３５２３号公報
【特許文献５】特開２００３−２６８５９２号公報
【特許文献６】特開２００１−１６８３１７号公報
【特許文献７】特開２００３−６７９１９号公報
【特許文献８】特開２００３−１６８６０６号公報
【特許文献９】特開２００３−２４７０８１号公報
【特許文献１０】特開２００１−１５１８３４号公報
【特許文献１１】特開２００４−１２２２８３号公報
【特許文献１２】特開２００３−１８３８４９号公報
【特許文献１３】特開２００３−３１８０１０号公報
【非特許文献１】Lithography for ULSI (岡崎、Proceedings of SPIE 2440巻 p.18)
【発明の開示】
【発明が解決しようとする課題】
【００１４】
このような従来技術の課題に鑑みて、本発明は、大面積に渡って規則配列したナノ構造材料を提供することを目的とする。特に、安価に製造可能な大面積に渡って規則配列したナノ構造材料を提供することを目的とする。また、本発明は、このような特徴を有するナノ構造材料を安価で簡便に製造する方法を提供することも目的とする。
【課題を解決するための手段】
【００１５】
本発明者は、基板上に耐熱性膜形成材料を塗設、乾燥した後、パターン付モールドを押し付けて加熱成形したパターン基板の凹部、または、基板上にパターン付モールドを押し付けて、該基板と該モールドとの間の空隙に耐熱性膜形成材料を流し込んで加熱成形した前記パターン基板の凹部に、粒径１０〜２００ｎｍのポリスチレン粒子を規則配列させることにより、優れたナノ構造材料を製造しうることを見出して、本発明を提供するに至った。
【００１６】
すなわち、上記課題は下記の構成を有する本発明により解決される。
【００１７】
（態様１）
凹凸を有するパターン基板の凹部に、アルキル基、フェニル基、エポキシ基およびアミノ基からなる群より選択される１以上の基を有するゾルゲル膜を有しており、かつ、粒径１０〜２００ｎｍのポリスチレン粒子が規則配列していることを特徴とするナノ構造材料。
（態様２）
凹凸を有するパターン基板の凹部に、アルキル基、フェニル基、エポキシ基およびアミノ基からなる群より選択される１以上の基を有するゾルゲル膜を有しており、かつ、粒径１０〜２００ｎｍのホールが規則配列していることを特徴とするナノ構造材料。
（態様３）
凹凸を有するパターン基板の凹部に、アルキル基、フェニル基、エポキシ基およびアミノ基からなる群より選択される１以上の基を有するゾルゲル膜を有しており、かつ、規則配列している粒径１０〜２００ｎｍのホール内にナノ粒子が充填されていることを特徴とするナノ構造材料。
（態様４）
前記パターン基板と前記ゾルゲル膜とが、単一の材料からなり一体化していることを特徴とする態様１〜３のいずれか一項に記載のナノ構造材料。
（態様５）
前記ナノ粒子が、金属、金属硫化物、金属酸化物およびポリマーからなる群より選択される材料からなることを特徴とする態様１〜４のいずれか一項に記載のナノ構造材料。
【００１８】
（態様６）
アルキル基、フェニル基、エポキシ基およびアミノ基からなる群より選択される１以上の基を有するゾルゲル膜を少なくとも凹部に有するパターン基板を用意し、前記パターン基板の凹部に粒径１０〜２００ｎｍのポリスチレン粒子を規則配列させる工程を有することを特徴とする態様１〜５のいずれか一項に記載のナノ構造材料の製造方法。
（態様７）
基板上に耐熱性膜形成材料を塗設、乾燥した後、パターン付モールドを押し付けて加熱成形することにより凹凸を有するパターン基板を作製する工程を有することを特徴とする態様６に記載のナノ構造材料の製造方法。
（態様８）
基板上にパターン付モールドを押し付けて、該基板と該モールドとの間の空隙に耐熱性膜形成材料を流し込んで加熱成形することにより凹凸を有するパターン基板を作製する工程を有することを特徴とする態様６に記載のナノ構造材料の製造方法。
（態様９）
前記パターン基板が、アルキル基、フェニル基、エポキシ基およびアミノ基からなる群より選択される１以上の基を有するゾルゲル膜から構成されることを特徴とする態様７または８に記載のナノ構造材料の製造方法。
（態様１０）
規則配列した前記ポリスチレン粒子の層の上に耐熱性膜形成材料を塗設して加熱成形した後、エッチングとポリスチレン粒子の溶解を行って耐熱性ナノホールを形成させる工程をさらに有することを特徴とする態様６〜９のいずれか一項に記載のナノ構造材料の製造方法。
（態様１１）
態様６〜１０のいずれか一項に記載の製造方法により製造したナノ構造材料。
【発明の効果】
【００１９】
本発明によれば、大面積に渡って規則配列したナノ構造材料を安価で簡便に提供することができる。本発明のナノ構造材料は、高機能な複合材料、触媒、非線形光学材料、記憶素子など多方面で効果的に利用され得るものである。
【発明を実施するための最良の形態】
【００２０】
以下において、本発明のナノ構造材料について詳細に説明する。以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値および上限値として含む範囲を意味する。
以下において、ポリスチレン粒子が規則配列しているナノ構造材料、ナノホールが規則配列しているナノ構造材料、ナノ粒子を充填したナノホールが規則配列しているナノ構造材料の順に本発明を詳しく説明する。
【００２１】
＜＜ポリスチレン粒子が規則配列しているナノ構造材料＞＞
本発明の第１の態様によるナノ構造材料は、凹凸を有するパターン基板の凹部に、アルキル基、フェニル基、エポキシ基およびアミノ基からなる群より選択される１以上の基を有するゾルゲル膜を有しており、かつ、粒径１０〜２００ｎｍのポリスチレン粒子が規則配列していることを特徴とする。
本発明で用いる凹凸を有するパターン基板は、表面の凹凸がパターン化されているものであれば、その詳細は特に制限されない。また、本発明で用いるパターンも制限は無く、用途に応じて決めることができる。パターン基板の製造方法も特に制限されないが、通常は、基板上に耐熱性膜形成材料を塗設、乾燥した後、パターン付モールドを押し付けて加熱成形したパターン基板、または、基板上にパターン付モールドを押し付けて、該基板と該モールドとの間の空隙に耐熱性膜形成材料を流し込んで、加熱成形したパターン基板を作製する方法を採用することが好ましい。
このときに用いる耐熱性膜形成材料は、オルガノシリカゾル、オルガノチタニアゾル、シリコーン樹脂および無機・有機ハイブリッドゾルからなる群より選択される少なくとも１種の膜形成材料であることが好ましい。
オルガノシリカゾルおよびオルガノチタニアゾルの分散溶媒としては、メタノール、エタノール、ｎ−プロパノール、イソプロパノールおよびｎ−ブタノールなどのアルコール類や、ヘキサン、ヘプタン、オクタン、ベンゼン、トルエン、キシレンなどのアルカン類が好ましい。
シリコーン樹脂としては、トレフィルＲ９１０（東レ・シリコーン（株）製）、アデカナノハイブリッドシリコーン（旭電化工業（株）製）のような各種有機溶媒に溶解可能なものが好ましい。
無機・有機ハイブリッドゾルには、分散型、ペンダント型、共重合体型の３つのタイプがあるが、本発明ではいずれを用いても構わない。高い耐熱性を考慮すると、ペンダント型あるいは共重合体型を用いることが好ましい。
【００２２】
本発明において好ましく用いられる無機・有機ハイブリッドゾルは、一般式（１）で表されるシラン化合物の加水分解物および／またはその部分縮合物である。
一般式（１）
（Ｒ10）m−Ｓｉ（Ｘ）4-m
【００２３】
式中、Ｒ10は置換もしくは無置換のアルキル基、置換もしくは無置換のアリール基を表す。Ｘは水酸基または加水分解可能な基を表し、例えばアルコキシ基（炭素数1〜５のアルコキシ基が好ましい。例えばメトキシ基、エトキシ基等が挙げられる）、ハロゲン（例えば塩素、臭素、ヨウ素等）、またはＲ2ＣＯＯ（Ｒ2は水素原子または炭素数１〜５のアルキル基が好ましい。例えばＣＨ3ＣＯＯ、Ｃ2Ｈ5ＣＯＯ等が挙げられる）が挙げられ、好ましくはアルコキシ基であり、特に好ましくはメトキシ基またはエトキシ基である。ｍは０〜３の整数を表す。Ｒ10もしくはＸが複数存在するとき、複数のＲ10もしくはＸはそれぞれ同じであっても異なっていても良い。ｍとして好ましくは１、２であり、特に好ましくは１である。
【００２４】
Ｒ10に含まれる置換基としては特に制限はないが、ハロゲン（フッ素、塩素、臭素等）、水酸基、メルカプト基、カルボキシル基、エポキシ基、アルキル基（メチル基、エチル基、ｉ−プロピル基、プロピル基、ｔｅｒｔ−ブチル基等）、アリール基（フェニル基、ナフチル基等）、芳香族ヘテロ環基（フリル基、ピラゾリル基、ピリジル基等）、アルコキシ基（メトキシ基、エトキシ基、ｉ−プロポキシ基、ヘキシルオキシ基等）、アリールオキシ基（フェノキシ基等）、アルキルチオ基（メチルチオ基、エチルチオ基等）、アリールチオ基（フェニルチオ基等）、アルケニル基（ビニル基、１−プロペニル基等）、アシルオキシ基（アセトキシ基、アクリロイルオキシ基、メタクリロイルオキシ基等）、アルコキシカルボニル基（メトキシカルボニル基、エトキシカルボニル基等）、アリールオキシカルボニル基（フェノキシカルボニル基等）、カルバモイル基（カルバモイル基、Ｎ−メチルカルバモイル基、Ｎ，Ｎ−ジメチルカルバモイル基、Ｎ−メチル−Ｎ−オクチルカルバモイル基等）、アシルアミノ基（アセチルアミノ基、ベンゾイルアミノ基、アクリルアミノ基、メタクリルアミノ基等）等が挙げられ、これら置換基はさらに置換されていても良い。
【００２５】
Ｒ10が複数ある場合は、少なくとも一つが、置換アルキル基もしくは置換アリール基であることが好ましく、中でも、一般式（２）で表されるビニル重合性の置換基を有するオルガノシラン化合物が好ましい。
【００２６】
【化１】
2007190899.tif 000002
【００２７】
一般式（２）においてＲ1は水素もしくはメチル基、メトキシ基、アルコキシカルボニル基、シアノ基、フッ素、塩素を表す。アルコキシカルボニル基としては、メトキシカルボニル基、エトキシカルボニル基などが挙げられる。水素もしくはメチル基、メトキシ基、メトキシカルボニル基、シアノ基、フッ素、塩素が好ましく、水素もしくはメチル基、メトキシカルボニル基、フッ素、塩素がさらに好ましく、水素もしくはメチル基が特に好ましい。
Ｙは単結合もしくはエステル基、アミド基、エーテル基、ウレア基を表す。単結合もしくはエステル基、アミド基が好ましく、単結合もしくはエステル基がさらに好ましく、エステル基が特に好ましい。
【００２８】
Ｌは２価の連結鎖を表す。具体的には、置換もしくは無置換のアルキレン基、置換もしくは無置換のアリーレン基、内部に連結基（例えば、エーテル基、エステル基、アミド基など）を有する置換もしくは無置換のアルキレン基、内部に連結基を有する置換もしくは無置換のアリーレン基が挙げられ、置換もしくは無置換のアルキレン基、置換もしくは無置換のアリーレン基、内部に連結基を有するアルキレン基が好ましく、無置換のアルキレン基、無置換のアリーレン基、エーテル基あるいはエステル基を有するアルキレン基がさらに好ましく、無置換のアルキレン基かエーテルあるいはエステル基を有するアルキレン基が特に好ましい。置換基は、ハロゲン、水酸基、メルカプト基、カルボキシル基、エポキシ基、アルキル基、アリール基等が挙げられ、これら置換基はさらに置換されていても良い。
ｎは０または１を表す。Ｘが複数存在するとき、複数のＸはそれぞれ同じであっても異なっていても良い。ｎとして好ましくは０である。
【００２９】
Ｒ10は一般式（１）と同義であり、置換もしくは無置換のアルキル基、無置換のアリール基が好ましく、無置換のアルキル基、無置換のアリール基がさらに好ましい。
Ｘは一般式（１）と同義であり、ハロゲン、水酸基、無置換のアルコキシ基が好ましく、塩素、水酸基、無置換の炭素数１〜６のアルコキシ基がさらに好ましく、水酸基、炭素数１〜３のアルコキシ基がさらに好ましく、メトキシ基が特に好ましい。
一般式（１）、一般式（２）の化合物は２種類以上を併用しても良い。以下に一般式（１）、一般式（２）で表される化合物の具体例を示すが、本発明で用いることができる化合物はこれらに限定されるものではない。
【００３０】
【化２】
2007190899.tif 000003
【００３１】
【化３】
2007190899.tif 000004
【００３２】
【化４】
2007190899.tif 000005
【００３３】
【化５】
2007190899.tif 000006
【００３４】
【化６】
2007190899.tif 000007
【００３５】
シラン化合物の加水分解・縮合反応は、無溶媒でも、溶媒中でも行うことができるが成分を均一に混合するために有機溶媒を用いることが好ましく、例えばアルコール類、芳香族炭化水素類、エーテル類、ケトン類、エステル類などが好適である。溶媒はシラン化合物と触媒を溶解させるものが好ましい。また、溶媒を塗布液あるいは塗布液の一部として用いることが工程上好ましい。
【００３６】
このうち、アルコール類としては、例えば１価アルコールまたは２価アルコールを挙げることができ、このうち１価アルコールとしては炭素数１〜８の飽和脂肪族アルコールが好ましい。これらのアルコール類の具体例としては、メタノール、エタノール、ｎ−プロピルアルコール、ｉ−プロピルアルコール、ｎ−ブチルアルコール、ｓｅｃ−ブチルアルコール、ｔｅｒｔ−ブチルアルコール、エチレングリコール、ジエチレングリコール、トリエチレングリコール、エチレングリコールモノメチルエーテル、エチレングリコールモノブチルエーテル、酢酸エチレングリコールモノエチルエーテルなどを挙げることができる。
【００３７】
また、芳香族炭化水素類の具体例としては、ベンゼン、トルエン、キシレンなどを、エーテル類の具体例としては、テトラヒドロフラン、ジオキサンなど、ケトン類の具体例としては、アセトン、メチルエチルケトン、メチルイソブチルケトン、ジイソブチルケトンなどを、エステル類の具体例としては、酢酸エチル、酢酸プロピル、酢酸ブチル、炭酸プロピレンなどを挙げることができる。
【００３８】
これらの有機溶媒は、１種単独であるいは２種以上を混合して使用することもできる。該反応における固形分の濃度は特に限定されるものではないが通常１質量％〜９０質量％の範囲であり、好ましくは２０質量％〜７０質量％の範囲である。
【００３９】
シラン化合物の加水分解・縮合反応は、触媒の存在下で行われることが好ましい。触媒としては、塩酸、硫酸、硝酸等の無機酸類；シュウ酸、酢酸、ギ酸、メタンスルホン酸、トルエンスルホン酸等の有機酸類；水酸化ナトリウム、水酸化カリウム、アンモニア等の無機塩基類；トリエチルアミン、ピリジン等の有機塩基類；トリイソプロポキシアルミニウム、テトラブトキシジルコニウム等の金属アルコキシド類等が挙げられるが、ゾル液の製造安定性やゾル液の保存安定性の点から、酸触媒（無機酸類、有機酸類）が好ましい。無機酸では塩酸、硫酸、有機酸では、水中での酸解離定数（ｐＫa値（２５℃））が４．５以下のものが好ましく、塩酸、硫酸、水中での酸解離定数が３．０以下の有機酸がより好ましく、塩酸、硫酸、水中での酸解離定数が２．５以下の有機酸がさらに好ましく、水中での酸解離定数が２．５以下の有機酸がさらに好ましく、メタンスルホン酸、シュウ酸、フタル酸、マロン酸がさらに好ましく、シュウ酸が特に好ましい。
【００４０】
加水分解／縮合反応は、通常、シラン化合物の加水分解性基１モルに対して０．３〜２モル、好ましくは０．５〜１モルの水を添加し、上記溶媒の存在下あるいは非存在下に、そして好ましくは触媒の存在下に、２５〜１００℃で、撹拌することにより行われる。
加水分解性基がアルコキシドで触媒が有機酸の場合には、有機酸のカルボキシル基やスルホ基がプロトンを供給するために、水の添加量を減らすことができる。シラン化合物のアルコキシド基１モルに対する水の添加量は、通常０〜２モル、好ましくは０〜１．５モル、より好ましくは０〜１モル、特に好ましくは０〜０．５モルである。アルコールを溶媒に用いた場合には、実質的に水を添加しない場合も好適である。
【００４１】
触媒の使用量は、触媒が無機酸の場合には加水分解性基に対して通常０．０１〜１０モル％、好ましくは０．１〜５モル％であり、触媒が有機酸の場合には、水の添加量によって最適な使用量が異なるが、水を添加する場合には加水分解性基に対して通常０．０１〜１０モル％、好ましくは０．１〜５モル％であり、実質的に水を添加しない場合には、加水分解性基に対して通常１〜５００モル％、好ましくは１０〜２００モル％であり、より好ましくは２０〜２００モル％であり、さらに好ましくは５０〜１５０モル％であり、特に好ましくは５０〜１２０モル％である。
反応は通常２５〜１００℃で撹拌することにより行われるがシラン化合物の反応性により適宜調節されることが好ましい。
【００４２】
本発明で用いられるシラン化合物の加水分解物およびまたはその部分縮合物ゾルを用いたゲル膜の膜厚は、通常２〜１００ｎｍ、好ましくは、５〜５０ｎｍである。
【００４３】
本発明のシラン化合物の加水分解物およびまたはその部分縮合物ゾルをゲル化して膜にするための加熱温度は、通常１００〜２５０℃、好ましくは、１２０〜２００℃である。
【００４４】
本発明で用いるモールドのパターン形状は、1辺が通常０．１〜１００μｍ、好ましくは０．１〜６０ｎｍ、より好ましくは０．１〜３０ｎｍの同心円弧、台形、長方形または正方形の突起を有し、それらの間に、通常、幅が１０ｎｍ〜１０μｍで深さが２〜１００ｎｍである溝を有する。溝の幅は、好ましくは１０ｎｍ〜６μｍであり、さらに好ましくは１０ｎｍ〜３μｍである。また、溝の深さは、好ましくは２〜６０ｎｍであり、さらに好ましくは２〜３０ｎｍである。
【００４５】
本発明で用いるモールドは、剥離しやすい表面を有していることが好ましく、石英ガラス、シリコンウェハーおよびこれらを金属あるいは有機物で表面処理したモールドが好ましい。
【００４６】
本発明で用いる基板は、無機物、有機物あるいはコンポジットからなる基板のいずれでも良い。具体的には、アルミニウム、マグネシウム合金、ガラス、石英、カーボン、シリコン、セラミックス、ポリエステル類（ポリエチレンテレフタレート、ポリエチレンナフタレート等）、ポリオレフィン類、セルロ−ストリアセテート、ポリカ−ボネート、脂肪族ポリアミド、芳香族ポリアミド、ポリイミド、ポリアミドイミド、ポリスルホン、ポリベンゾオキサゾールなどが用いられる。
基板の耐熱温度は、３００℃以上が好ましく、上記の中から、該当する基板を用いることがさらに好ましい。
【００４７】
基板は、平滑であることが好ましく、表面粗さ（Ｒａ）が５ｎｍ以下、さらには２ｎｍ以下が好ましい。平滑でない基板に下地層を塗設して平滑化したものも好ましい。
【００４８】
本発明のナノ構造材料は、凹凸を有するパターン基板の凹部にアルキル基、フェニル基、エポキシ基およびアミノ基からなる群より選択される１以上の基を有するゾルゲル膜を有する点に特徴がある。
【００４９】
本発明におけるアルキル基、フェニル基、エポキシ基およびアミノ基からなる群より選択される１以上の基を有するゾルゲル膜を形成させる材料は、シランカップリング剤を含む材料であり、具体的には、オクタデシルトリメトキシシラン、ドデシルトリエトキシシラン、フェニルトリエトキシシラン、γ−アニリノプロピルトリメトキシシラン、γ−グリシドキシプロピルトリメトキシシラン、γ−グリシドキシプロピルメチルジメトキシシラン、γ−（２−アミノエチル）アミノプロピルトリメトキシシラン、γ−ウレイドプロピルトリエトキシシラン（上記化合物例（４６）〜（５３）に相当）、（３−アミノプロピル）ジメチルエトキシシラン、（３−アミノプロピル）ジメチルメトキシシラン、（３−アミノプロピル）エチルジエトキシシラン、（３−アミノプロピル）トリエトキシシラン、γ−（２−アミノエチル）アミノプロピルメチルジメトキシシランなどを挙げることができる。これらは市販品を用いることができる。
【００５０】
凹部のゾルゲル膜は、アルキル基、フェニル基、エポキシ基およびアミノ基からなる群より選択される１以上の基を有するが、アミノ基を有することがよりい。アルキル基の炭素数は、３〜２０が好ましく、５〜１８がより好ましい。アルキル基、フェニル基、エポキシ基、アミノ基を構成する水素原子は、水素原子以外の置換基で置換されていてもよいが、置換されていないものが好ましい。
【００５１】
本発明では、上記の工程により凹凸を有するパターン基板を作製した後に、その凹部にさらにアルキル基、フェニル基、エポキシ基およびアミノ基からなる群より選択される１以上の基を有するゾルゲル膜を形成してもよい（第１の製法）。また、アルキル基、フェニル基、エポキシ基およびアミノ基からなる群より選択される１以上の基を有するゾルゲル膜からなる凹凸を有するパターン基板を直接作製してもよい（第２の製法）。本発明では、いずれの方法も好ましく用いることができる。
【００５２】
第１の製法を用いる場合、パターン基板の凹部にアルキル基、フェニル基、エポキシ基およびアミノ基からなる群より選択される１以上の基を有するゾルゲル膜を形成する方法として、例えば、エアードクターコート、ブレードコート、ロッドコート、押出しコート、エアナイフコート、スクイズコート、ディップコート、リバースロールコート、トランスファーロールコート、グラビヤコート、キスコート、キャストコート、スプレイコート、スピンコート等が利用できる。これらについては例えば株式会社総合技術センター発行の「最新コーティング技術」（昭和５８年５月３１日）を参考にできる。中でもスピンコートおよびディップコートを採用することが好ましい。
【００５３】
第１の製法では、パターン基板を製造する際に用いる耐熱性膜形成材料と、ゾルゲル膜を形成する際に用いる材料は同一であっても異なっていてもよいが、異なっていることが好ましい。具体的には、パターン基板を製造する際に用いる耐熱性膜形成材料に比べて、ゾルゲル膜を形成する際に用いる材料はポリスチレン粒子を吸着しやすい性質を有するものであることが好ましい。
【００５４】
第２の製法は、第１の製法と異なり１段階で製造することができる点で、簡便であり経済的である。第２の製法によれば、パターン基板とゾルゲル膜とが単一の材料からなり一体化したものを製造することができる。ここで単一の材料からなるとは、第２の製法で製造したときのようなパターン基板とゾルゲル膜との間の材料組成の変化がないことを意味するものであり、製造後に表面が酸化等により組成変化を起こした場合は含まれない。第２の製法の詳細については、上記の凹凸を有するパターン基板の製造方法の記載をそのまま引用することができる。
【００５５】
本発明のナノ構造材料では、粒径１０〜２００ｎｍのポリスチレン粒子が規則配列している。規則配列しているポリスチレン粒子は、アルキル基、フェニル基、エポキシ基およびアミノ基からなる群より選択される１以上の基を有するゾルゲル膜上に吸着状態で配列される。吸着層を有さない基板上に塗設する場合は、凝集が起きやすく、規則配列しにくいナノ構造材料になり得る。
本発明におけるポリスチレン粒子は、粒径１０〜２００ｎｍのものが用いられるが、好ましくは１０〜１００ｎｍ、より好ましくは１０〜５０ｎｍである。粒径が大きすぎるとナノ構造材料としての意味が薄れ、他の手段でも作製が可能となるため利点が少ない。一方、粒径が小さすぎるとポリスチレン粒子を均一に作製しにくくなるため難しい。ポリスチレン粒子の粒径分布は狭いことが好ましく、変動係数（標準偏差を平均粒径で除した値の百分率）として、好ましくは１５％以下、さらに好ましくは１０％以下である。変動係数が大きすぎると規則配列ができにくくなるため好ましくない。また、本発明におけるポリスチレン粒子は球状であることが好ましい。
【００５６】
本発明におけるポリスチレン粒子分散液の塗布方法は、各種方法を用いることができ、具体的には、上記のゾルゲル膜形成と同様の方法が用いられる。
【００５７】
＜＜ナノホールが規則配列しているナノ構造材料＞＞
本発明の第２の態様によるナノ構造材料は、凹凸を有するパターン基板の凹部に、アルキル基、フェニル基、エポキシ基およびアミノ基からなる群より選択される１以上の基を有するゾルゲル膜を有しており、かつ、粒径１０〜２００ｎｍのホール（ナノホールという）が規則配列していることを特徴とする。
本発明における規則配列したナノホールは、上記のポリスチレン粒子の規則配列層の上に前記耐熱性膜形成材料を塗設して、加熱成形した後、エッチングとポリスチレン粒子の溶解を行って形成させることが好ましい。
エッチングはイオンエッチングなどのドライエッチングまたは膜を溶解する薬品でのウェットエッチングのどちらを用いてもかまわない。
ポリスチレン粒子の溶解には各種有機溶媒を利用することが可能であるが、ベンゼン、トルエン、キシレン、四塩化炭素、メチルエチルケトン、シクロヘキサノンなどを用いることが好ましい。
【００５８】
＜＜ナノ粒子を充填したナノホールが規則配列しているナノ構造材料＞＞
本発明の第３の態様によるナノ構造材料は、凹凸を有するパターン基板の凹部に、アルキル基、フェニル基、エポキシ基およびアミノ基からなる群より選択される１以上の基を有するゾルゲル膜を有しており、かつ、規則配列している粒径１０〜２００ｎｍのホール内にナノ粒子が充填されていることを特徴とすることを特徴とする。
本発明に用いるナノ粒子は、目的とするナノ構造材料によって任意に選択できるが、好ましくは、金属、金属硫化物、金属酸化物およびポリマーからなる群より選択される１以上のナノ粒子である。
金属の具体例としては、Ａｇ、Ａｕ、Ｐｔ、Ｐｄ、Ｃｕ、Ｒｕなどの単独および合金が用いられる。金属硫化物の具体例としては、ＺｎＳ、ＣｄＳ、ＰｄＳ、Ｉｎ2Ｓ3、Ａｕ2Ｓ、Ａｇ2Ｓ、ＦｅＳなどが用いられる。金属酸化物の具体例としては、ＴｉＯ2、ＳｉＯ2、Ａｇ2Ｏ、Ｃｒ2Ｏ3、ＺｒＯ2、ＳｎＯ2、ＭｎＯなどが用いられる。ポリマーとしては任意のポリマーを利用できる。
本発明に用いるナノ粒子として、さらに、平均直径２〜２０ｎｍのナノ磁性粒子を用いることが好ましい。ナノ磁性粒子の具体例としては、ＦｅＰｔ、ＣｏＰｔ、ＦｅＰｄ、Ｆｅ2Ｏ3、Ｆｅ3Ｏ4、Ｓｍ2Ｆｅ17Ｎ3、ＳｍＣｏ5、Ｎｄ2Ｆｅ14Ｂなどが用いられる。これらのナノ磁性粒子は磁気異方性定数が高く、小サイズでも高い保磁力と熱安定性を示すことで、磁気記録用として有効に用いられる。規則的なナノ構造体を形成させることで、超高密度、高容量の磁気記録媒体として用いることができる。
【００５９】
ナノ粒子は、その分散液を前記の規則配列したナノホール上に塗布することにより充填することができる。塗布方法は、前記のポリスチレン粒子分散液の場合と同様の方法が用いられる。
【００６０】
ナノ粒子分散液には、アミノ基またはカルボキシ基、スルホン酸基またはスルフィン酸基を１〜３個有する少なくとも１種の分散剤を、ナノ粒子１モル当たり、０．００１〜１０モル添加することが好ましい。かかる分散剤を添加することで、より単分散で凝集の無いナノ粒子分散液を得ることが可能となる。
分散剤としては、Ｒ−ＮＨ2、ＮＨ2−Ｒ−ＮＨ2、ＮＨ2−Ｒ（ＮＨ2）−ＮＨ2、Ｒ−ＣＯＯＨ、ＣＯＯＨ−Ｒ−ＣＯＯＨ、ＣＯＯＨ−Ｒ（ＣＯＯＨ）−ＣＯＯＨ、Ｒ−ＳＯ3Ｈ、ＳＯ3Ｈ−Ｒ−ＳＯ3Ｈ、ＳＯ3Ｈ−Ｒ（ＳＯ3Ｈ）−ＳＯ3Ｈ、Ｒ−ＳＯ2Ｈ、ＳＯ2Ｈ−Ｒ−ＳＯ2Ｈ、ＳＯ2Ｈ−Ｒ（ＳＯ2Ｈ）−ＳＯ2Ｈで表される化合物等を挙げることができる。式中のＲは直鎖、分岐または環状の飽和、不飽和の炭化水素である。
【００６１】
分散剤として特に好ましい化合物はオレイン酸である。オレイン酸はコロイドの安定化において周知の界面活性剤であり、鉄等の金属粒子を保護するのに用いられてきた。オレイン酸の比較的長い（たとえば、オレイン酸は１８炭素鎖を有し長さは約２ｎｍである。オレイン酸は脂肪族ではなく二重結合が１つある）鎖は粒子間の強い磁気相互作用を打ち消す重要な立体障害を与える。
【００６２】
エルカ酸やリノール酸など類似の長鎖カルボン酸もオレイン酸同様に（たとえば、８〜２２の間の炭素原子を有する長鎖有機酸を単独でまたは組み合わせて用いることができる）用いられる。オレイン酸は（オリーブ油など）容易に入手できる安価な天然資源であるので好ましい。また、オレイン酸から誘導されるオレイルアミンもオレイン酸同様有用な分散剤である。
【実施例】
【００６３】
以下に実施例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。
【００６４】
〔実施例１〕
（オルガノシランのゾル組成物の調製）
攪拌機、還流冷却器を備えた反応器内において、アクリロイルオキシプロピルトリメトキシシラン（化合物例（１８））１００ｇをメチルエチルケトン１２１ｇに溶解し、ハイドロキノンモノメチルエーテル０．１２５ｇ、アルミニウムエチルアセトアセテートジイソプロピレート（３０質量％）５．８６ｇおよび水（Ｈ2Ｏ）２３．０ｇを加え混合したのち、６０℃で３時間反応させた後、室温まで冷却してゾル組成物を得た。このゾルは、すべてオリゴマー成分以上（重量平均分子量１０００〜２０００）であった。
【００６５】
（ポリスチレン球粒子が規則配列しているナノ構造材料の作製１）
中心からの距離２５ｍｍから６０ｍｍの間の円周上に、中心側の弧長が５μｍで幅２μｍの同心円弧を、幅２５０ｎｍ、深さ２０ｎｍの溝で隔離されるように全面に配置した形状に加工した石英ガラスモールドを表面粗さ（Ｒａ）が０．５ｎｍのガラス基板上にプレス器で押し付けた空隙に、前記のゾル組成物を２−エトキシエタノールで希釈した濃度１質量％のゾルを流し込み、そのまま１５０℃で２５分加熱した。その後、急冷しながら超音波剥離して、同心円弧が規則配列したゾルゲル膜を形成した。
次いで、本ゾルゲル膜にγ−（２−アミノエチル）アミノプロピルトリメトキシシラン０．００５質量％２−エトキシエタノール溶液を滴下し、スピンコータ上で４０００ｒｐｍ回転させてゾルゲル膜の溝に塗設して、６０℃で２５分乾燥した。
その後さらに、平均粒径５０ｎｍ（変動係数１０％）のポリスチレン球粒子の０．４質量％分散液を滴下し、スピンコータ上で４０００ｒｐｍ回転させて塗設した後、６０℃で２５分乾燥した。
本試料をＳＥＭ（走査型電子顕微鏡、日立製作所製Ｓ−５２００）観察した結果、同心円弧内の溝に規則配列したポリスチレン球粒子のナノ構造材料が作製できた。
【００６６】
〔実施例２〕
（ポリスチレン球粒子が規則配列しているナノ構造材料の作製２）
中心からの距離２５ｍｍから６０ｍｍの間の円周上に、中心側の弧長が２μｍで幅５００ｎｍの同心円弧を、幅２５０ｎｍ、深さ２０ｎｍの溝で隔離されるように全面に配置した形状に加工した石英ガラスモールドを表面粗さ（Ｒａ）が０．５ｎｍのガラス基板上にプレス器で押し付けた空隙に、トレフィルＲ９１０（東レ・シリコーン（株）製）の１質量％オクタン溶液を流し込み、そのまま１５０℃で２５分加熱した。その後、急冷しながら超音波剥離して、同心円弧が規則配列したポリマー膜を形成した。
次いで、本ポリマー膜にγ−（２−アミノエチル）アミノプロピルトリメトキシシランの０．００５質量％２−エトキシエタノール溶液を滴下し、スピンコータ上で４０００ｒｐｍ回転させてゾルゲル膜の溝に塗設して、６０℃で２５分乾燥した。
その後さらに、平均粒径２０ｎｍ（変動係数１０％）のポリスチレン球粒子の０．４質量％分散液を滴下し、スピンコータ上で４０００ｒｐｍ回転させて塗設した後、６０℃で２５分乾燥した。
本試料をＳＥＭ観察した結果、同心円弧内の溝に規則配列したポリスチレン球粒子のナノ構造材料が作製できた。
【００６７】
〔実施例３〕
（ナノホールが規則配列しているナノ構造材料の形成１）
実施例２で作製したナノ構造材料を、表面からＡｒクラスタイオンビームを照射して、ポリスチレン球粒子の半径位置まで削り取った。その後残ったポリスチレン球粒子をシクロヘキサノンで溶解して除去した。
作製したナノホール構造材料をＳＥＭ観察した結果、規則配列したナノホールを有するナノ構造材料が作製されたことが確認できた。
【００６８】
〔実施例４〕
（ナノ粒子を充填したナノホールが規則配列しているナノ構造材料の作製１）
平均直径５ｎｍ（変動係数８％）のＦｅＰｔナノ粒子にオレイン酸を吸着させて分散したデカン分散液を実施例３の規則配列したナノホール構造材料上にスピンコートした。２５０℃で２０分乾燥してナノ構造体を形成した。
完成したナノ構造体をＳＥＭ観察した結果、規則配列したナノホール内に、ＦｅＰｔナノ粒子が充填された規則配列したナノ構造材料が観察できた。
さらに、本ナノ構造材料をＮ2＋Ｈ2（５％）ガス雰囲気中で５００℃で３０分間加熱処理し、冷却後、その上に、前記ゾル組成物を０．０５質量％に希釈した液を４０００ｒｐｍでスピンコートし、１５０℃で２０分乾燥した。
その結果、平均表面粗さ（Ｒａ）０．８ｎｍ、保磁力４２００Ｏｅ（エルステッド）の平滑な強磁性媒体が得られた。
【００６９】
〔比較例１〕
実施例１において、同心円弧の構造を形成せずに、直接ガラス基板上にγ−（２−アミノエチル）アミノプロピルトリメトキシシラン０．００５質量％２−エトキシエタノール溶液を滴下し、スピンコータ上で４０００ｒｐｍ回転させてゾルゲル膜の溝に塗設して、６０℃で２５分乾燥した。その後、実施例１と同様にポリスチレン球粒子を塗設した後、６０℃で２５分乾燥した。
このものをＳＥＭ観察した結果、ランダムなドメイン構造を有する、部分的に規則配列したポリスチレン球粒子の構造材料であった。
【００７０】
〔比較例２〕
実施例１において、γ−（２−アミノエチル）アミノプロピルトリメトキシシランを塗設せずにポリスチレン球粒子を塗設した後、６０℃で２５分乾燥した。
このものをＳＥＭ観察した結果、ポリスチレン球粒子が規則配列せず、凝集を含む海島構造の構造材料であった。
【００７１】
〔実施例５〕
（ナノ粒子を充填したナノホールが規則配列しているナノ構造材料の作製２）
平均直径１０ｎｍ（変動係数８％）のＡｕナノ粒子にドデカンチオールを吸着させて分散した３質量％のオクタン分散液を実施例３の規則配列したナノホール内に３０００ｒｐｍでスピンコートした後、１００℃で２０分乾燥してナノ構造材料を形成した。
完成したナノ構造材料をＳＥＭ観察した結果、規則配列したナノホール内に、Ａｕナノ粒子が規則配列して充填されたナノ構造材料が観察できた。
【００７２】
〔実施例６〕
（ポリスチレン球粒子が規則配列しているナノ構造材料の作製３）
表面粗さ（Ｒａ）が０．５ｎｍのガラス基板上に、トレフィルＲ９１０（東レ・シリコーン（株）製）の０．５質量％オクタン溶液を塗設、乾燥した後、中心からの距離２５ｍｍから６０ｍｍの間の円周上に、中心側の弧長が２μｍで幅５００ｎｍの同心円弧を、幅２５０ｎｍ、深さ２０ｎｍの溝で隔離されるように全面に配置した形状に加工した石英ガラスモールドをプレス器で押し付けて２００℃で２５分加熱した。その後、急冷しながら超音波剥離して、同心円弧が規則配列したポリマー膜を形成した。
次いで、本ポリマー膜にオクタデシルトリメトキシシランの０．０５質量％２−エトキシエタノール溶液を滴下し、スピンコータ上で４０００ｒｐｍ回転させて上記の溝に塗設して、１５０℃で２５分乾燥した。
その後さらに、平均粒径２０ｎｍ（変動係数１０％）のポリスチレン球粒子の０．４質量％分散液を滴下し、スピンコータ上で４０００ｒｐｍ回転させて塗設した後、６０℃で２５分乾燥した。
本試料をＳＥＭ観察した結果、同心円弧内の溝に規則配列したポリスチレン球粒子のナノ構造材料が作製できた。
【００７３】
〔実施例７〕
（ポリスチレン球粒子が規則配列しているナノ構造材料の作製４）
表面粗さ（Ｒａ）が０．５ｎｍのガラス基板上に、オクタデシルトリメトキシシラン（東京化成（株）製）の０．５質量％オクタン溶液を塗設、乾燥した後、中心からの距離２５ｍｍから６０ｍｍの間の円周上に、中心側の弧長が２μｍで幅５００ｎｍの同心円弧を、幅２５０ｎｍ、深さ２０ｎｍの溝で隔離されるように全面に配置した形状に加工した石英ガラスモールドをプレス器で押し付けて１５０℃で２５分加熱した。その後、急冷しながら超音波剥離して、同心円弧が規則配列し、凹部にアルキル基を有するゾルゲル膜を直接形成した。
次いで、平均粒径２０ｎｍ（変動係数１０％）のポリスチレン球粒子の０．４質量％分散液を滴下し、スピンコータ上で４０００ｒｐｍ回転させて塗設した後、６０℃で２５分乾燥した。
本試料をＳＥＭ観察した結果、同心円弧内の溝に規則配列したポリスチレン球粒子のナノ構造材料が作製できた。
【００７４】
〔実施例８〕
（ナノホールが規則配列しているナノ構造材料の形成２）
実施例７で作製したナノ構造材料を、表面からＡｒクラスタイオンビームを照射して、ポリスチレン球粒子の半径位置まで削り取った。その後残ったポリスチレン球粒子をシクロヘキサノンで溶解して除去した。
作製したナノホール構造材料をＳＥＭ観察した結果、規則配列したナノホールを有するナノ構造材料が作製されたことが確認できた。
【００７５】
〔実施例９〕
（ナノ粒子を充填したナノホールが規則配列しているナノ構造材料の作製２）
平均直径５ｎｍ（変動係数８％）のＦｅＰｔナノ粒子にオレイン酸を吸着させて分散したデカン分散液を実施例８で作製した規則配列したナノホール構造材料上にスピンコートした。２５０℃で２０分乾燥してナノ構造体を形成した。
完成したナノ構造体をＳＥＭ観察した結果、規則配列したナノホール内に、ＦｅＰｔナノ粒子が充填された規則配列したナノ構造材料が観察できた。
さらに、本ナノ構造材料をＮ2＋Ｈ2（５％）ガス雰囲気中で５００℃で３０分間加熱処理し、冷却後、その上に、オクタデシルトリメトキシシランの０．０１質量％２−エトキシエタノール液を４０００ｒｐｍでスピンコートし、１５０℃で２０分乾燥した。
その結果、平均表面粗さ（Ｒａ）０．８ｎｍ、保磁力４２００Ｏｅ（エルステッド）の平滑な強磁性媒体が得られた。
【産業上の利用可能性】
【００７６】
本発明によれば、大面積に渡って規則配列したナノ構造材料を安価で簡便に提供することができる。本発明のナノ構造材料は、高機能な複合材料、触媒、非線形光学材料、記憶素子など多方面で効果的に利用され得るものである。したがって、本発明の産業上の利用可能性は高い。